(57)【要約】【課題】ガラス基板やプラスチックフィルム等の可撓性基板上へ、高精細パターンを形成するカラーフィルタの製造方法を提供する。【解決手段】カラーフィルタの製造方法は、インキ剥離性のフィルム基材３上にインキ液膜５を塗工するインキ液膜塗工工程と、予備乾燥インキ膜を得るインキ液膜乾燥工程と、予備乾燥インキ膜５のうち凸版６の凸部が押し当てられた部分を凸版６の凸部に転移させる転移工程と、被印刷基板９の表面上に受像層１０を塗工する受像層塗工工程と、予備乾燥受像層１０を得る受像層乾燥工程と、転移工程後にインキ剥離性のフィルム基材３上に残された画像パターン１１を、被印刷基材９上の予備乾燥受像層１０へ転写する転写工程と、転写工程後に、光線の照射により、予備乾燥受像層１０に転写された画像パターン１１と予備乾燥受像層１０とを硬化する硬化工程とを含む。【選択図】図１Ｆ
2013205635.tif 000002
【特許請求の範囲】
【請求項１】
基材上に複数色の画像パターンが形成されているカラーフィルタの製造方法であって、
インキ剥離性のフィルム基材上にインキ液膜を塗工するインキ液膜塗工工程と、
前記インキ液膜を予備乾燥し、予備乾燥インキ膜を得るインキ液膜乾燥工程と、
画像パターンに対応して凹部が形成された凸版を前記予備乾燥インキ膜に押し当て、該予備乾燥インキ膜のうち前記凸版の凸部が押し当てられた部分を前記凸版の凸部に転移させる転移工程と、
被印刷基板の表面上に受像層を塗工する受像層塗工工程と、
前記受像層を予備乾燥し、予備乾燥受像層を得る受像層乾燥工程と、
前記転移工程後に前記インキ剥離性のフィルム基材上に残された予備乾燥インキ膜による画像パターンを、前記被印刷基材上の前記予備乾燥受像層へ転写する転写工程と、
前記転写工程後に、光線の照射により、前記予備乾燥受像層に転写された前記画像パターンと前記予備乾燥受像層とを硬化する硬化工程とを含むことを特徴とするカラーフィルタの製造方法。
【請求項２】
前記硬化工程は、前記予備乾燥受像層に転写された前記画像パターンを硬化させるパターン硬化工程と、前記パターン硬化工程後に前記予備乾燥受像層を硬化させる受像層硬化工程とを含むことを特徴とする請求項１に記載のカラーフィルタの製造方法。
【請求項３】
前記硬化工程における前記予備乾燥受像層に転写された前記画像パターンの硬化を、前記転写工程を行うごとに行うことで、複数の画像パターンを形成することを特徴とする請求項１又は２に記載のカラーフィルタの製造方法。
【請求項４】
前記予備乾燥インキ膜の硬化波長領域と前記予備乾燥受像層の硬化波長領域とが互いに異なることを特徴とする請求項１乃至３の何れか１つに記載のカラーフィルタの製造方法。
【請求項５】
前記硬化工程において前記画像パターンに光線を照射する際に、光線露光機から出射された光線から、前記予備乾燥受像層を硬化させる波長帯域をカットするカットフィルターを設けることを特徴とする請求項１乃至４の何れか１つに記載のカラーフィルタの製造方法。
【請求項６】
最後の画像パターンを前記被印刷基材上の前記予備乾燥受像層へ転写する転写工程の後は、光線の照射により、前記予備乾燥受像層に転写された前記最後の画像パターンと前記予備乾燥受像層とを同時に硬化させることを特徴とする請求項１乃至５の何れか１つに記載のカラーフィルタの製造方法。
【発明の詳細な説明】
【技術分野】
【０００１】
本発明は、ガラス基板やプラスチックフィルムなどの可撓性基板上へ、高精細パターンを形成する製造方法に関する。
【背景技術】
【０００２】
現在、フラットパネルディスプレイは、省エネルギー、省スペース、可搬性等の点から据え置き型、壁掛け型、携帯型の様々な用途の画像表示装置として広く利用されている。
【０００３】
特に、近年では、表示装置の軽量化、薄型化、耐衝撃性向上等の目的から、プラスチック基板を用いた可撓性を有するディスプレイへの注目が高まっている。
【０００４】
しかしながら、従来のフラットパネルディスプレイは、何れもガラス基板上に製造された物であり、プラスチック基板上に製造することは難しかった。
【０００５】
その理由は、従来のフラットパネルディスプレイの部材の作製には、高温での加熱工程とフォトリソ工程とが含まれているためである。
【０００６】
例えば、液晶ディスプレイ用のカラーフィルタの製造に於いては、感光性樹脂のパターニングにあたって、現像、洗浄、ベーキングなどの工程があり、熱や水分によるプラスチック基板の損傷や伸縮が生じる。
【０００７】
又、ディスプレイの駆動電極である薄膜トランジスタの製造工程では、シリコーン半導体や、絶縁膜の形成には、３００℃以上の高温工程を含み、プラスチック基板の損傷や伸縮を生じる。
【０００８】
又、フォトリソ工程は、製膜、露光、現像、剥離を材料毎に行うので、製造設備も大掛かりとなり、製造のコストが高い。
【０００９】
以上のことから、プラスチック基板上への精密なパターニングが可能な製造方法が求められていた。
【００１０】
プラスチック基板上へのパターニング方法の一つとして、インクジェット法が検討されている。インクジェット法は、所定の部分にのみ所定の材料をパターニングできる。そのため、材料の利用効率が高く、版も使用しないことから、最も簡便なパターニング方法として期待されている。
【００１１】
しかしながら、現状のインクジェットのインク液滴の直径は数十μｍであり、着弾精度も数μｍ程度ある。そのため、１０μｍ程度のパターニングを形成する方法としては、採用することができない。
【００１２】
又、インクジェット法を用いて精密なパターニングをするためには、あらかじめ基板上にフォトリソ工程により障壁を形成しなければならない。そのため、カラーフィルタのブラックマトリクスや印刷方式の薄膜トランジスタ配線などの１０μｍ程度のパターニングを形成する方法としては、採用することができない。
【００１３】
インクジェット法以外の方法としては、スクリーン印刷法が挙げられる。スクリーン印刷法は、電子部品における配線や抵抗体、誘電体の印刷などで実用化されている。
【００１４】
しかしながら、孔版印刷であることから、インキはペースト状の高粘度のものに限られ、スクリーンメッシュの精細度から数十μｍ程度の厚膜の印刷法としては採用できても、やはり１０μｍ前後のパターンを形成する方法としては、採用できない。
【００１５】
そこで、インクジェット法及びスクリーン印刷法以外の方法として、特許文献１に記載するように、フィルムへ乾燥インキ膜を予め設けた、いわゆるドライフィルムを、熱圧によりパターン除去した後、残ったパターンを基板に転写する転写方法が考案されている。
【００１６】
しかしながら、フィルムからインキ層を転写する際に熱圧を用いる為に、フィルムの膨張・収縮や版の変形、インキ層の溶融・軟化を伴う。そのため、数十ｍｍ程度の微小なパターンの再現性を得る事が困難である。又、熱圧を均一に与える為の装置も複雑になり、大画面への対応も困難となってしまう。
【００１７】
又、特許文献２に記載する製造方法では、版胴に巻きつけたブランケット上にインキを塗工・予備乾燥してインキ膜を形成した後、画像パターンを凹部として形成された凸版をインキ膜に押圧することによりブランケット上に画像パターンを形成する。そして、ブランケット上の画像パターンを被印刷基板上に転写し、被印刷基板上に画像パターンを形成する。この製造方法は、インキ膜厚を調整することが容易である。この製造方法では、インキ剥離性のブランケット上に画像パターンを形成することから、被印刷基板へのインキ転写性が良好である。又、薄膜での微細パターン形成が可能である。
【００１８】
しかしながら、特許文献２の方法は、シリコーンゴム又はシリコーン樹脂から成るブランケット上でインキの予備乾燥を行う時に、ブランケット表面のインキ濡れ性や転写性が不安定になるという問題点を有していた。これは、ブランケットが版胴に固定されたまま乾燥を行う為に、均一な予備乾燥が困難であり、塗工されたインキ中の溶剤がブランケット内に吸収され膨潤していき、部分的な転写性や精度のバラつきができてしまうことが原因である。
【００１９】
又、転写後のクリーニングやブランケットの乾燥による膨潤量の調整を転写毎に行う必要がある。そのため、連続加工に不向きである。又、ブランケットが版胴に固定されているので、予めパターンが形成された基板上に転写する場合に、ブランケット上のパターンと基板上のマークとの位置合わせが困難である。
【００２０】
一方、特許文献２の有する課題を鑑みて発明された特許文献３の方法では、巻き取りロールから供給されたインキ剥離性のフィルム基板上にインキ液膜を塗工して設けている。そして、インキ液膜を予備乾燥して予備乾燥インキ膜を得た後、必要な画像部パターンを凹部とした凸版を該予備乾燥インキ膜に押し当て、非画像部を該凸版の凸部に転移させ、該インキ剥離性のフィルム基板上に残された予備乾燥インキ膜による画像パターンを目的の被印刷基板表面上へ転写するというものである。
【００２１】
この方法では、インキ剥離性のフィルム基板の作製にあたり、フィルム基板表面の平滑性を維持したままフィルム基板表面の濡れ性を低くすることが可能であり、該インキ剥離性のフィルム基板を巻き出し装置から順次繰り出して、常に新しいインキ剥離性のフィルム基板を印刷に使用することができる。そのため、安定した連続印刷が可能で、再現性の高い高精細パターンを形成することができる。
【００２２】
又、インキ剥離性のフィルム基板が光学的に透明であることで、インキ剥離性の基板表面に残された画像パターンやアライメントマーク越しに、被印刷基板上の画像パターンやアライメントマークを確認することができる。そのため、転写位置を正確に合わせこむことが容易であり、再現性の高い高精細パターンを形成することができる。
【先行技術文献】
【特許文献】
【００２３】
【特許文献１】特開平９−９０１１７号公報
【特許文献２】特開２００１−５６４０５号公報
【特許文献３】特開２００８−１０５４００号公報
【発明の概要】
【発明が解決しようとする課題】
【００２４】
しかしながら、特許文献３の方法は、インキ剥離性のフィルム基板上に残された予備乾燥インキ膜による画像パターンを、ローラーによる押圧で目的の被印刷基板上へ複数回転写する際に、先に形成された画像パターンとインキ剥離性のフィルム基板が接触し、画像パターンにムラが生じる課題や、被印刷基板上に形成されるパターンが版設計値よりも大きくなる“潰れ”が生じるというという課題があった。
【００２５】
本発明は、上記に示す従来の問題点を解決し、ガラス基板やプラスチックフィルム等の可撓性基板上へ、高精細パターンを形成するカラーフィルタの製造方法を提供するものである。その課題とするところは、画像パターンのムラと潰れである。
【課題を解決するための手段】
【００２６】
上記課題を達成するためになされた第１の発明は、基材上に複数色の画像パターンが形成されているカラーフィルタの製造方法であって、インキ剥離性のフィルム基材上にインキ液膜を塗工するインキ液膜塗工工程と、インキ液膜を予備乾燥し、予備乾燥インキ膜を得るインキ液膜乾燥工程と、画像パターンに対応して凹部が形成された凸版を予備乾燥インキ膜に押し当て、その予備乾燥インキ膜のうち凸版の凸部が押し当てられた部分を凸版の凸部に転移させる転移工程と、被印刷基板の表面上に受像層を塗工する受像層塗工工程と、受像層を予備乾燥し、予備乾燥受像層を得る受像層乾燥工程と、転移工程後にインキ剥離性のフィルム基材上に残された予備乾燥インキ膜による画像パターンを、被印刷基材上の予備乾燥受像層へ転写する転写工程と、転写工程後に、光線の照射により、予備乾燥受像層に転写された画像パターンと予備乾燥受像層とを硬化する硬化工程とを含むことを特徴とする。
【００２７】
第２の発明は、第１の発明のカラーフィルタの製造方法において、硬化工程が、予備乾燥受像層に転写された画像パターンを硬化させるパターン硬化工程と、パターン硬化工程後に予備乾燥受像層を硬化させる受像層硬化工程とを含むことを特徴とする。
【００２８】
第３の発明は、第１又は第２の発明のカラーフィルタの製造方法において、硬化工程における予備乾燥受像層に転写された画像パターンの硬化を、転写工程を行うごとに行うことで、複数の画像パターンを形成することを特徴とする。
【００２９】
第４の発明は、第１乃至第３の何れか１つの発明のカラーフィルタの製造方法において、予備乾燥インキ膜の硬化波長領域と予備乾燥受像層の硬化波長領域とが互いに異なることを特徴とする。
【００３０】
第５の発明は、第１乃至第４の何れか１つの発明のカラーフィルタの製造方法において、硬化工程において画像パターンに光線を照射する際に、光線露光機から出射された光線から、予備乾燥受像層を硬化させる波長帯域をカットするカットフィルターを設けることを特徴とする。
【００３１】
第６の発明は、第１乃至第５の何れか１つの発明のカラーフィルタの製造方法において、最後の画像パターンを被印刷基材上の予備乾燥受像層へ転写する転写工程の後は、光線の照射により、予備乾燥受像層に転写された最後の画像パターンと予備乾燥受像層とを同時に硬化させる。
【発明の効果】
【００３２】
第１の発明によれば、被印刷基板上へ受像層を塗工・予備乾燥し、予備乾燥受像層を得た後、該予備乾燥受像層にインキ剥離性のフィルム基材上に残された予備乾燥インキ膜による画像パターンを転写することで、予備乾燥受像層の受像性能により、画像パターンの潰れを生ずること無く、平坦性の高い高精細パターンを形成することができる。又、予備乾燥インキ膜による画像パターンや予備乾燥受像層をUV照射により硬化することで、形成後の該画像パターンの剥がれを防ぐことができる。
【００３３】
第２の発明によれば、予備乾燥受像層の硬化が予備乾燥インキ膜による画像パターンの硬化後に行われることで、予備乾燥インキ膜による画像パターンの予備乾燥受像層への複数回の転写の際も、受像層の受像性能を維持することができ、画像パターンの潰れを生ずること無く、高精細パターンを形成することができる。
【００３４】
第３の発明によれば、インキ剥離性のフィルム基材上の予備乾燥インキ膜による画像パターンを受像層に転写するごとに、予備乾燥インキ膜による画像パターンの硬化を毎回行うことで、インキ剥離性のフィルム基材上の予備乾燥インキ膜による画像パターンを複数回受像層に転写する際に、先に形成された画像パターンにインキ剥離性のフィルム基材が接触したとしても、画像パターンの剥がれが起こらず、ムラのない高精細パターンを形成することができる。
【００３５】
第４の発明によれば、予備乾燥インキ膜と予備乾燥受像層の硬化波長領域が互いに異なることで光線の照射による硬化のタイミングを制御することができる。
【００３６】
第５の発明によれば、ＵＶ露光機に特定の波長をカットするカットフィルターを付けることにより、予備乾燥インキ膜と前記予備乾燥受像層を硬化させる際の照射波長領域を制御することができる。
【００３７】
第６の発明によれば、光線の照射により最後の画像パターンと予備乾燥受像層とを同時に硬化させることで、カラーフィルタの製造時間を短縮することができる。
【００３８】
以上のことから、第１から第６の発明の各々のカラーフィルタの製造方法によれば、ガラス基板やプラスチックフィルム等の可撓性基板上へ、画像パターンのムラや潰れが無い高精細パターンを形成することができる。
【図面の簡単な説明】
【００３９】
【図１Ａ】実施形態におけるインキ液膜塗工工程を示す断面図
【図１Ｂ】実施形態における転移工程において凸版を予備乾燥インキ膜に押し当てる工程の断面図
【図１Ｃ】実施形態における転移工程において凸版からインキ剥離性のフィルム基材を剥離する工程の断面図
【図１Ｄ】実施形態における受像層塗工工程を示す断面図
【図１Ｅ】実施形態における第１転写工程を示す断面図
【図１Ｆ】パターン硬化工程を示す断面図
【図１Ｇ】第２転写工程を示す断面図
【図１Ｈ】受像層硬化工程を示す断面図
【発明を実施するための形態】
【００４０】
以下、図１Ａ〜図１Ｈを用いて、本発明に係るカラーフィルタの製造方法の実施の形態について説明する。
【００４１】
図１Ａは本発明の実施形態であるカラーフィルタの製造方法における、インキ剥離性のフィルム基材上にインキ液膜を塗工する工程を示し、図１Ｂは、必要な画像パターンを凹部とした凸版を予備乾燥インキ膜に押し当てる工程を示し、図１Ｃは、必要な画像パターンを凹部とした凸版からインキ剥離性のフィルム基材を剥離し、予備乾燥インキ膜から画像パターンに不要な部分を該凸版の凸部に転移させる工程を示し、図１Ｄは、目的の被印刷基材へ受像層を塗工し、予備乾燥する工程を示し、図１Ｅは、インキ剥離性のフィルム基材上に残された予備乾燥インキ膜を被印刷基材上の予備乾燥受像層に転写する工程を示し、図１Ｆは、カットフィルター付きUV露光機（紫外線露光機）にてＵＶ照射（紫外線照射）することにより予備乾燥インキ膜による第１の画像パターンを硬化する工程を示し、図１Ｇは、図１Ａ〜図１Ｃ工程により同様にして得られたインキ剥離性のフィルム基材上に残された予備乾燥インキ膜による第２の画像パターンを、第１の画像パターンがパターニングされた予備乾燥受像層に転写する工程を示し、図１Ｈは、UV照射により予備乾燥インキ膜による第２の画像パターンと予備乾燥受像層を硬化させる工程を示す。
【００４２】
（インキ液膜塗工工程）
図１Ａに示すように、インキ剥離性のフィルム基材３上にインキ液膜５を塗工するインキ液膜塗工工程が行われる。インキ液膜塗工工程では、支持基材であるフィルム基材１と、インキ剥離層２とから成るインキ剥離性のフィルム基材３上に、ダイコーター４を用いてインキ液膜５を塗工する。
【００４３】
インキ剥離性のフィルム基材３には、プラスチック等の可撓性基材を支持基材として加工したものを使用できる。例えば、ポリエチレンテレフタラート、ポリエチレンナフタレート、ポリエーテルサルフォン、シクロオレフィンポリマー、ポリイミド、ナイロン、アラミド、ポリカーボネート、ポリメチルメタクリレート、ポリ塩化ビニル、トリアセチルセルロースなどのフィルム、シートを用いることができる。さらに光透過性の基材を用いることにより、パターンの重ね合わせ時にアライメントを容易とすることができる。これら可撓性基材は、長尺の巻取りロールで供給され、ブランケットへ加工された後に使用される。
【００４４】
インキ剥離性のフィルム基材３は、上記支持基材へシリコーンオイル、シリコーンワニスに代表される離型剤を塗っても良いし、或いは、上記支持基材にシリコーンゴムの薄膜層を形成してもよい。又、同じ目的でフッ素系樹脂、フッ素系ゴムも利用され得るし、フッ素樹脂微粉末をシリコーンゴム、或いは、普通のゴムに混ぜて、剥離性を出す等の使い方をしてもよい。これらシリコーン系の塗膜は、通常フィルム基板との密着は低いが、熱硬化性又は紫外線硬化性のアクリル系樹脂、エポキシ系樹脂、最表面に設けるシリコーン層に対して、よりフィルム基材との密着性の高い樹脂層を、アンカー層として予めフィルム基材上に設け、そのアンカー層の上層に設けることもできる。
【００４５】
具体的なシリコーンとしては、ジメチルポリシロキサンの各種分子量のもの、その他メチルハイドロジエンポリシロキサン、メチルフェニルシリコーンオイル、メチル塩素化フェニルシリコーンオイル、或いはこれらポリシロキサンと有機化合物との共重合体等、変性したものを用いることができる。
【００４６】
シリコーンゴムとしては、二液型のジオルガノポリシロキサンと架橋剤としての三官能性以上のシラン、又はシロキサン及び硬化触媒を組み合わせたもの、或いは一液型ではジオルガノポリシロキサンとアセトンオキシム、各種メトキシシラン、メチルトリアセトキシシラン等の組み合わせ等が用いられ、その他にゴム硬度を調節する為のポリシロキサンが適宜用いられる。
【００４７】
又、インキ剥離性のフィルム基材３は、上記支持基材に無機膜を設けた後、シランカップリング剤による表面処理を施したものを用いてもよい。
【００４８】
シランカップリング剤としては、トリメトキシシラン類、トリエトキシシラン類等を用いることができる。このシランカップリング剤の一部位は、ビニル基、エポキシ基、アミノ基、メタクリル基、メルカプト基等の有機化合物との反応性基を有するものから選ぶことができるし、或いは、アルキル基やその一部にフッ素原子が置換されたものや、シロキサンが結合して、表面自由エネルギーの小さな表面を形成できる置換基が結合したものを用いることができる。前者の反応性基を有するシランカップリング剤を用いる場合には、シランカップリング剤で基材表面を処理した後、所定の表面自由エネルギーになるよう他のモノマー成分を塗工して、結合させることができる。反応性基を有するシランカップリング剤としては、ビニルメトキシシラン、ビニルエトキシシラン、ｐ−スチリルトリメトキシシラン、３−グリシドキシプロピルトリメトキシシラン、２−（３、４エポキシシクロヘキシル）エチルトリメトキシシラン、３−メタクリロキシプロピルメチルジエトキシシラン、３−アクリロキシプロピルトリメトキシシラン等を用いることができ、モノマーとして、スチレン、エチレングリコールジグリシジルエーテル、トリメチルプロパントリグリシジルエーテル、ラウリルアクリレート、ジペンタエリスリトールヘキサアクリレート等を用いることができる。又、反応性基を有さないシランカップリング剤としてはメチルトリメトキシシラン、ｎ−ヘキシルトリメトキシシラン、ｎ−オクチルトリメトキシシラン、ドデシルトリメトキシシラン等を用いることができる。但し、アルキル基に限定されるものではない。
【００４９】
上記シランカップリング剤を上記支持基材に固定化する方法としては、シランカップリング剤を使用した公知の表面処理方法を用いることができる。例えば、シランカップリング剤を、水、酢酸水溶液、水−アルコール混合液、或いはアルコール溶液に希釈させた溶液を調製する。この溶液を公知の塗工方法であるグラビアコーター、ロールコーター、或いはダイコーター等を用いて基材表面に塗工し、次いで、乾燥させることでシランカップリング剤を固定化できる。又、反応性基を有するシランカップリング剤を用いた場合は、次いで、他のモノマー成分を同様に塗工して結合させることができる。
【００５０】
上記シランカップリング剤を基材上に固定化する為には、予め基材上に、ＳｉＯ2やＴｉＯ2、ＺｒＯ2若しくはこれらの複合膜が設けられていることが好ましい。これら無機酸化膜は、既知の蒸着法やスパッタ法を用いて設けたものを用いることができる。
【００５１】
又、上記無機酸化膜を設ける方法として、一般式Ｍ（ＯＲ）ｎで表される金属アルコシキド（ＭがＳｉ、Ｔｉ、Ａｌ、Ｚｒ等の金属を表し、ＲがＣＨ3、Ｃ2Ｈ5等のアルキル基を表す。）を、水、アルコールの共存下で加水分解反応及び縮重反応させてゲル溶液を得て、得られたゲル溶液を表面にコーティングした後、加熱することで無機酸化物膜を設ける、いわゆるゾル−ゲル法を用いることができる。
【００５２】
さらに、上記ゾル−ゲル法で用いる金属アルコキシド溶液中に、予め上記シランカップリング剤を添加しておくこともできる。この場合、表面性改質に特に効果が得られる。
【００５３】
このようにして得られるインキ剥離性のフィルム基材３は、処理面へ滴下したインキ液滴の接触角が、１０°以上９０°以下となることが好ましく、２０°以上７０°以下となることがさらに好ましい。この接触角が小さすぎると、後工程でのインキ剥離性が低下して、パターンの欠陥（再現性不良等）が発生しやすくなる。一方、この接触角が大きすぎると、インキ液膜５を形成する際にハジキが生じて、均一なインキ液膜５を形成することが困難になる。
【００５４】
インキ液膜５の材料としては、画像パターン形成材料に溶媒を溶解又は分散させたものを用いることができる。例えば、顔料成分と樹脂成分を溶媒中に溶解又は分散させることによりインキとする。
【００５５】
又、本発明により用いられるインキ液膜５の材料は、カラーフィルタにおいて赤色、緑色、青色から成るカラーパターン（着色層）を形成する材料でも良い。その場合に使用する有機顔料には、例えば、Ｃ．Ｉ．  Ｐｉｇｍｅｎｔ  Ｒｅｄ  ７、９、１４、４１、４８：１、４８：２、４８：３、４８：４、８１：１、８１：２、８１：３、９７、１２２、１２３、１４６、１４９、１６８、１７７、１７８、１７９、１８０、１８４、１８５、１８７、１９２、２００、２０２、２０８、２１０、２１５、２１６、２１７、２２０、２２３、２２４、２２６、２２７、２２８、２４０、２４６、２５４、２５５、２６４、２７２、２７９、Ｃ．Ｉ．  Ｐｉｇｍｅｎｔ  Ｙｅｌｌｏｗ  １、２、３、４、５、６、１０、１２、１３、１４、１５、１６、１７、１８、２０、２４、３１、３２、３４、３５、３５：１、３６、３６：１、３７、３７：１、４０、４２、４３、５３、５５、６０、６１、６２、６３、６５、７３、７４、７７、８１、８３、８６、９３、９４、９５、９７、９８、１００、１０１、１０４、１０６、１０８、１０９、１１０、１１３、１１４、１１５、１１６、１１７、１１８、１１９、１２０、１２３、１２５、１２６、１２７、１２８、１２９、１３７、１３８、１３９、１４４、１４６、１４７、１４８、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９９、２１３、２１４、Ｃ．Ｉ．  Ｐｉｇｍｅｎｔ  Ｏｒａｎｇｅ  ３６、４３、５１、５５、５９、６１、７１、７３、Ｃ．Ｉ．  Ｐｉｇｍｅｎｔ  Ｇｒｅｅｎ  ７、１０、３６、３７、Ｃ．Ｉ．  Ｐｉｇｍｅｎｔ  Ｂｌｕｅ  １５、１５：１、１５：２、１５：３、１５：４、１５：６、１６、２２、６０、６４、８０、Ｃ．Ｉ．  Ｐｉｇｍｅｎｔ  Ｖｉｏｌｅｔ  １、１９、２３、２７、２９、３０、３２、３７、４０、４２、５０等が挙げられるが、これらに限定されるものではない。又、これらの有機顔料は、要望の色相を得る為に２種類以上を混合して用いても構わない。
【００５６】
又、上記有機顔料と組み合わせて、彩度と明度のバランスを取りつつ良好な塗布性、感度、現像性等を確保する為に、無機顔料を組み合わせて用いることもできる。使用できる無機顔料としては、黄色鉛、亜鉛黄、べんがら、カドミウム等、群青、紺青、酸化クロム緑、コバルト緑等の金属酸化物粉、金属硫化物粉、金属粉等が挙げられる。さらに、調色の為、耐熱性を低下させない範囲内で染料を含有させることができる。
【００５７】
本発明のインキ液膜５に用いることのできる透明樹脂としては、例えば、ポリエステル樹脂、ポリスチレン、スチレン−マレイン酸共重合体、ポリイミド樹脂、エポキシ樹脂、ベンゾグアナミン樹脂、メラミン樹脂、尿素樹脂、ノボラック樹脂、ポリビニルフェノール樹脂、及びこれらを変性したもの等が挙げられるが、これらに限定されるものではない。
【００５８】
本発明のインキ液膜５に用いることのできる重合性モノマー及びオリゴマーとしては、例えば、メチル（メタ）アクリレート、エチル（メタ）アクリレート、２−ヒドロキシエチル（メタ）アクリレート、２−ヒドロキシプロピル（メタ）アクリレート、シクロヘキシル（メタ）アクリレート、β−カルボキシエチル（メタ）アクリレート、ジエチレングリコールジ（メタ）アクリレート、１，６−ヘキサンジオールジ（メタ）アクリレート、トリエチレングリコールジ（メタ）アクリレート、トリプロピレングリコールジジ（メタ）アクリレート、トリメチロールプロパントリ（メタ）アクリレート、ペンタエリスリトールトリ（メタ）アクリレート、１，６−ヘキサンジオールジグリシジルエーテルジ（メタ）アクリレート、ビスフェノールＡジグリシジルエーテルジ（メタ）アクリレート、ネオペンチルグリコールジグリシジルエーテルジ（メタ）アクリレート、ジペンタエリスリトールヘキサ（メタ）アクリレート、トリシクロデカニル（メタ）アクリレート、エステルアクリレート、メチロール化メラミンの（メタ）アクリル酸エステル、エポキシ（メタ）アクリレート、ウレタンアクリレート等の各種アクリル酸エステル及びメタクリル酸エステル、（メタ）アクリル酸、スチレン、酢酸ビニル、ヒドロキシエチルビニルエーテル、エチレングリコールジビニルエーテル、ペンタエリスリトールトリビニルエーテル、（メタ）アクリルアミド、Ｎ−ヒドロキシメチル（メタ）アクリルアミド、Ｎ−ビニルホルムアミド、アクリロニトリル等が挙げられるが、これらに限定されるものではない。これらは単独で用いることもできるし、２種類以上を混合して用いることもできる。
【００５９】
本発明のインキ液膜５をUV照射により硬化する場合に用いる光重合開始剤としては、例えば、４−フェノキシジクロロアセトフェノン、４−ｔ−ブチル−ジクロロアセトフェノン、ジエトキシアセトフェノン、１−（４−イソプロピルフェニル）−２−ヒドロキシ−２−メチルプロパン−１−オン、１−ヒドロキシシクロヘキシルフェニルケトン、２−ベンジル−２−ジメチルアミノ−１−（４−モルフォリノフェニル）−ブタン−１−オン等のアセトフェノン系化合物、ベンゾイン、ベンゾインメチルエーテル、ベンゾインエチルエーテル、ベンゾインイソプロピルエーテル、ベンジルジメチルケタール等のベンゾイン系化合物、ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４’−メチルジフェニルサルファイド、３，３’，４，４’−テトラ（ｔ−ブチルパーオキシカルボニル）ベンゾフェノン等のベンゾフェノン系化合物、チオキサントン、２−クロルチオキサントン、２−メチルチオキサントン、イソプロピルチオキサントン、２，４−ジイソプロピルチオキサントン、２，４−ジエチルチオキサントン等のチオキサントン系化合物、２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）４，６−ビス（トリクロロメチル）−ｓ−トリアジン、２−ピペロニル−４，６−ビス（トリクロロメチル）−ｓ−トリアジン、２，４−ビス（トリクロロメチル）−６−スチリル−ｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジン、２，４−トリクロロメチル（４’−メトキシスチリル）−６−トリアジン等のトリアジン系化合物、１，２−オクタンジオン、１−〔４−（フェニルチオ）−２−（Ｏ−ベンゾイルオキシム）〕、Ｏ−（アセチル）−Ｎ−〔１−フェニル−２−オキソ−２−（４’−メトキシ−ナフチル）エチリデン〕ヒドロキシルアミン等のオキシムエステル系化合物、ビス（２，４，６−トリメチルベンゾイル）フェニルホスフィンオキサイド、２，４，６−トリメチルベンゾイルフェニルホスフィンオキサイド等のホスフィン系化合物、９，１０−フェナンスレンキノン、カンファーキノン、エチルアントラキノン等のキノン系化合物、ボレート系化合物、カルバゾール系化合物、イミダゾール系化合物、チタノセン系化合物等が挙げられる。市販品としては、チバスペシャリティケミカル社製ＩＲＧＡＣＵＲＥ３６９、ＩＲＧＡＣＵＲＥ（Ｒ）２９５９、ＩＲＧＡＣＵＲＥ８１９、ＩＲＧＡＣＵＲＥ１３００、ＩＲＧＡＣＵＲＥ２０２２、ＩＲＧＡＣＵＲＥ９０７が挙げられる。これらは単独で用いることもできるし、２種類以上を混合して用いることもできる。
【００６０】
本発明に係る製造方法のインキ液膜５に用いることのできる溶剤としては、例えば、シクロヘキサノン、エチルセロソルブアセテート、ブチルセロソルブアセテート、１−メトキシ−２−プロピルアセテート、ジエチレングリコールジメチルエーテル、エチルベンゼン、エチレングリコールジエチルエーテル、キシレン、エチルセロソルブ、メチル−ｎアミルケトン、プロピレングリコールモノメチルエーテルトルエン、メチルエチルケトン、酢酸エチル、メタノール、エタノール、イソプロピルアルコール、ブタノール、イソブチルケトン、石油系溶剤等が挙げられるが、これらに限定されるものではない。これらは単独で用いることもできるし、２種類以上を混合して用いることもできる。
【００６１】
上記に示したインキ剥離性のフィルム基板３上へインキ液膜５を形成する方法としては、インキの粘度や溶媒の乾燥性に応じて、公知の塗工方法を選択することができる。塗工方法としては、例えばディッピング法、ロールコート、グラビアコート、リバースコート、エアナイフコート、コンマコート、ダイコート、インクジェット法、スクリーン印刷法、スプレーコート、グラビアオフセット法等が挙げられる。中でも、ダイコートは、広い範囲の粘度のインキについて均一なインキ液膜５を形成することができる。
【００６２】
（インキ液膜乾燥工程）
次に、インキ液膜５を予備乾燥して、予備乾燥インキ膜５を得るインキ液膜乾燥工程が行われる。インキ液膜乾燥工程では、前記方法によりインキ剥離性のフィルム基材３上へ形成されたインキ液膜５を予備乾燥する。
【００６３】
予備乾燥には、自然乾燥、冷風・温風乾燥、マイクロ波、減圧乾燥等を用いることができる。又、予備乾燥には、紫外線、電子線等の放射線を用いることもできる。
【００６４】
この予備乾燥は、前記インキ液膜５の粘度又はチキソトロピー性、脆性を上げることを目的とするもので、インキ液膜５を完全には乾燥させないで、いわゆる半乾燥状態を作り出すものである。つまり、予備乾燥インキ膜５は半乾燥状態である。乾燥が不十分な場合は、後工程で凸版６を押し当て予備乾燥インキ膜５を剥離する際に、予備乾燥インキ膜５が断裂し不良が発生する。乾燥が行き過ぎた場合は、予備乾燥インキ膜５表面のタック性が無くなり、凸版６にインキが転写されない。そのため、使用するインキの組成によって予備乾燥インキ膜５の乾燥状態を調節する。
【００６５】
所謂ドライフィルムと言われるｐｐｍオーダーの溶剤残留量では、乾燥が行き過ぎであり、インキが転写されない不具合や、凸版６の押し付けによりインキ膜５が部分的に剥離してゴミの原因になったりする不具合がある為、予備乾燥インキ膜５の条件として不適である。
【００６６】
（転移工程）
次に、凸版６を予備乾燥インキ膜５に押し当てて、画像パターンに不必要なインキ液膜５を凸版６の凸部に転移させる転移工程が行われる。転移工程では、図１Ｂに示すように、必要な画像パターンに対応して凹部が形成された凸版６に予備乾燥インキ膜５を押し当てる。つまり、インキ剥離性のフィルム基材３の予備乾燥インキ膜５側が凸版６の凹凸面に押し当てられる。そして、図１Ｃに示すように、凸版６からインキ剥離性のフィルム基材３を剥離し、予備乾燥インキ膜５から、画像パターンに不必要な部分８（予備乾燥インキ膜５のうち凸版６の凸部が押し当てられた部分８）を凸版６の凸部に転移させる。インキ剥離性のフィルム基材３の表面には、画像パターンに必要な予備乾燥インキ膜５が残る。
【００６７】
凸版６としては、無アルカリガラス等の低膨張ガラス表面に感光性樹脂を用いてマスクパターンを形成した後、既存のドライエッチング処理やウェットエッチング処理、若しくはサンドブラスト処理を用いて、２μｍから３０μｍの版深を設けたものを用いることができる。
【００６８】
又、凸版６には、ナイロン、アクリル、シリコーン樹脂、スチレン−ジエン共重合体等から成るものを用いることもできる。また、エチレン−プロピレン系、ブチル系、ウレタン系ゴム等のゴム製の版を用いることもできる。このような樹脂製の凸版６は、既に凸版印刷やフレキソ印刷用に用いられている。樹脂製の凸版６は、予め作製した型に所定の樹脂を流し込んで版とする、或いは、彫刻によっても作製することができるが、感光性樹脂を用いる方法がより高精度のものを作製できる。
【００６９】
（受像層塗工工程）
次に、被印刷基板９の表面上へ受像層１０を塗工する受像層塗工工程が行われる。受像層塗工では、図１Ｄに示すように、被印刷基材９上に、ダイコーター４（薄膜塗布工具）を用いて受像層１０を塗工する。
【００７０】
被印刷基材９には、ガラスやプラスチック板等を使用できるが、例えば、ポリエチレンテレフタレート（ＰＥＴ）、ポリエチレンナフタレート（ＰＥＮ）、ポリエーテルサルフォン、シクロオレフィンポリマー、ポリイミド、ナイロン、アラミド、ポリカーボネート、ポリメチルメタクリレート、ポリ塩化ビニル、トリアセチルセルロース等のフィルムやシートも使用できる。耐熱性のものとしては、ポリエチレンナフタレート、ポリエーテルサルフォン、シクロオレフィンポリマー、ポリイミド等が好適である。又、無機フィラーを樹脂に添加して耐熱性を向上させた材料から成る基材でもよい。フィルム及びシートは、延伸フィルムでもよく、未延伸フィルムでもよい。又、可撓性基材には、必要に応じてガスバリア層や平滑化層が、印刷面又は他の面に積層されていてもよい。
【００７１】
受像層１０には公知の材料を用いることができるが、透明であること、インクの変色や褪色がないこと、諸耐性があることなどの性能が要求される。受像層１０には、ポリビニルアルコール、ポリビニルブチラール、ポリビニルアセタール等のビニル樹脂やアクリル共重合体樹脂、ポリエステル、ポリウレタン等の樹脂から１つ以上を適宜選択して用いる。
【００７２】
又、受像層１０の密着性を高める為に、この樹脂に微粒子（フィラー）を含有させることも有効である。フィラーとしては、無機微粒子では微粉末珪酸、有機微粒子ではアクリル樹脂、スチレン樹脂、尿素ホルムアルデヒド樹脂、ベンゾグアナミン樹脂、シリコーン樹脂、フッ素樹脂等から適宜選択して用いる。又、フィラーの添加量は、受像層１０の１００重量部に対し１〜１０重量部が好ましい。
【００７３】
本発明の受像層１０をUV照射により硬化する場合に用いる光重合開始剤としては、本発明のインキ液膜５に含まれている光重合開始剤と異なる波長領域に硬化波長領域がある光重合開始剤を適宜選択して用いる。これにより、予備乾燥インキ膜５が紫外線により硬化する硬化波長領域と、予備乾燥受像層１０が紫外線により硬化する硬化波長領域とを互いに異ならせる。
【００７４】
上記のような材料を用いて受像層１０を形成する際には、公知の塗工方法を用いることができる。例えば、ディッピング法、ロールコート、グラビアコート、リバースコート、エアナイフコート、コンマコート、ダイコート、スクリーン印刷法、スプレーコート、グラビアオフセット法、インクジェット法等が挙げられる。中でも、ダイコート、インクジェット法は、均一なインク液膜を形成することができるため好適な形成方法である。
【００７５】
上記のようにして形成された受像層１０の乾燥状態の膜厚は、０．０５μｍ以上１０μｍ以下であることが好ましく、０．０５μｍ以上５μｍ以下であることがさらに好ましい。受像層１０の膜厚が０．０５μｍ未満であると、膜厚が薄すぎて受像性能が充分に得られなくなる。一方、受像層１０の膜厚が１０μｍを超えると、膜厚が厚すぎて塗工膜厚の精度が低下する為好ましくない。
【００７６】
（受像層乾燥工程）
次に、受像層１０を予備乾燥して、予備乾燥受像層１０を得る受像層乾燥工程が行われる。受像層乾燥工程では、前記方法により被印刷基材９上にダイコーター４にて形成された受像層１０を予備乾燥する。
【００７７】
受像層１０の予備乾燥には、本願明細書の段落［００６２］〜［００６４］に示すインキ液膜乾燥工程に記載の方法を用いることができる。具体的に、この予備乾燥には、自然乾燥、冷風・温風乾燥、マイクロ波、減圧乾燥等を用いることができる。又、予備乾燥には、紫外線、電子線等の放射線を用いることもできる。予備乾燥受像層１０は半乾燥状態である。
【００７８】
（第１転写工程）
次に、転移工程後にインキ剥離性のフィルム基材３上に残された予備乾燥インキ膜５による第１の画像パターン１１を被印刷基材９上の予備乾燥受像層１０に転写する第１転写工程が行われる。この第１転写工程では、図１Ｅに示すように、ローラー７を使用して、被印刷基材９上の予備乾燥受像層１０に、インキ剥離性のフィルム基材３上に残された予備乾燥インキ膜５による第１の画像パターン１１を転写する。
【００７９】
（パターン硬化工程）
次に、第１転写工程で予備乾燥受像層１０に転写された第１の画像パターン１１を硬化させるパターン硬化工程が行われる。図１Ｆに示すように、パターン硬化工程では、予備乾燥受像層１０の硬化波長領域をカットするカットフィルター１２をUV露光機１３に付けた状態で、予備乾燥受像層１０の上方からＵＶ照射する。ＵＶ照射により、予備乾燥受像層１０上の第１の画像パターン１１（予備乾燥インキ膜５による第１の画像パターン１１）を硬化させると、第１の画像パターン付きの一次印刷基材１４が得られる。
【００８０】
（第２転写工程）
次に、第２転写工程が行われる。第２転写工程は、パターン硬化工程で得られた一次印刷基材１４に、第１転写工程とは別の予備乾燥インキ液膜５による第２の画像パターン１５を転写する工程である。なお、説明は省略するが、第２転写工程で転写する第２の画像パターン１５は、第１転写工程で転写する第１の画像パターン１１と同様に、インキ液膜塗工工程とインキ液膜乾燥工程と転移工程とを順番に行うことで得られている。図１Ｇに示すように、第２転写工程では、図１Ａ〜図１Ｃの工程にて作成されたインキ剥離性のフィルム基材１７上に残された予備乾燥インキ膜５による第２の画像パターン１５が、一次印刷基材１４上に第１の画像パターン１１に重ならないように転写される。
【００８１】
（受像層硬化工程）
そして、予備乾燥受像層１０を硬化させる受像層硬化工程が行われる。受像層硬化工程では、第２転写工程で一次印刷基材１４に転写された第２の画像パターン１５も硬化させる。受像層硬化工程では、図1Ｈに示すように、パターン硬化工程で使用したカットフィルター１２を付けない状態で、UV露光機１３によって予備乾燥受像層１０にＵＶ照射する。ＵＶ照射により、第２の画像パターン１５と予備乾燥受像層１０とを硬化させると、第１の画像パターン１１および第２の画像パターン１５付きの二次印刷基材１６（最終印刷基材）が得られる。なお、３つ以上の画像パターンが形成されたカラーフィルタを製造する場合は、最後に転写された画像パターン以外の画像パターンは、パターン硬化工程により硬化され、最後に転写された画像パターンは、受像層硬化工程により硬化される。なお、受像層硬化工程およびパターン硬化工程に使用される光線は、紫外線に限定されない。
【００８２】
本発明のカットフィルター１２としては、例えば２５０、２７５、３００、３２５、３５０、３８５、４００、４２２、４３０、４５０、４７０、４９０、５１０、５３０、５５０、５７０、５９０、６１０、６３０、６５０、６７０、６９０、７１０、７３０、７５０、７８０、８１０、８４０、８７０、９００ｎｍ以下の波長をカットするカットフィルター等が挙げられるが、これらに限定されるものではない。用途に応じて適宜選択して用いる。
＜実施例１＞
【００８３】
以下に、本発明の一実施例を示すが、本発明の趣旨を逸脱しない範囲においてこれに限定されるものではない。
【００８４】
インキ剥離性のフィルム基材には、基材厚約１００μｍのシリコーン系離型ポリエステルフィルム：Ｋ１５０４（東洋紡績（株）製）を３００ｍｍ□（縦３００ｍｍ×横３００ｍｍ）に切り出したものを用いた。
【００８５】
凸版には、２００ｍｍ幅（パターン有効幅は１５０ｍｍ）のドライエッチングを用いて作製した版深２５μｍのガラス版を用いた。画像パターンは、凸部２０μｍ幅、凹部８０μｍ幅の連続したストライプパターンと、４つの角に位置する２００μｍ□内へ設けられたアライメントマークを設けた。
【００８６】
被印刷基材には、フィルム厚１２０μｍ、３００ｍｍ□（縦３００ｍｍ×横３００ｍｍ）の光透過性ＰＥＴ基板を用いた。
【００８７】
カラーフィルタ用赤色・青色インキは、次の用量で調製した。下記の組成の混合物を均一に攪拌混合した後、直径１ｍｍのガラスビーズを用い、サンドミルで５時間分散し、さらに５μｍのフィルタで濾過して、赤色・青色顔料の分散体を得た。
【００８８】
［赤色インキ組成物］
・赤色顔料Ｃ．Ｉ．Ｐｉｇｍｅｎｔ Ｒｅｄ２５４"イルガフォーレッドＢ−ＣＦ"（チバスペシャルティケミカル社製）２０重量部
・ジエチレングリコールモノブチルエーテルアセテート１００重量部
・アクリル樹脂（メタクリル酸２０重量部、ヒドロキシエチルメタクリレート１５重量部、メチルメタクリレート１０重量部、ブチルメタクリレート５５重量部の共重合体）
２３重量部
・メチル化メラミン樹脂"ニカラックＭＷ−３０"（三和ケミカル社製）５重量部
・ペンタエリスリトールテトラアクリレート "アロニクスＭ−４５０"（東亞合成社製）
５重量部
・光重合開始剤"ＩＲＧＡＣＵＲＥ７８４"（チバスペシャリティケミカル社製、最大吸収波長領域：３８５〜４１０ｎｍ）１重量部
【００８９】
［緑色インキ組成物］
・緑色顔料Ｃ．Ｉ．Ｐｉｇｍｅｎｔ Ｇｒｅｅｎ３６ "リオノールグリーン６ＹＫ"（東洋インキ製造社製）２０重量部
・ジエチレングリコールモノブチルエーテルアセテート １００重量部
・アクリル樹脂（メタクリル酸２０重量部、ヒドロキシエチルメタクリレート１５重量部、メチルメタクリレート１０重量部、ブチルメタクリレート５５重量部の共重合体）
２３重量部
・メチル化メラミン樹脂"ニカラックＭＷ−３０"（三和ケミカル社製）５重量部
・ペンタエリスリトールテトラアクリレート"アロニクスＭ−４５０"（東亞合成社製）
５重量部
・光重合開始剤"ＩＲＧＡＣＵＲＥ７８４"（チバスペシャリティケミカル社製、最大吸収波長領域：３８５〜４１０ｎｍ） １重量部
【００９０】
受像層溶液としては、下記組成にて調製した溶液を用いた。
【００９１】
［受像層溶液の組成］
・アクリル共重合ポリマー（メチルメタクリレート５０部、エチルアクリレート４０部、アクリル酸１０部を水２００部中で乳化重合）１８重量部
・光重合開始剤"ＩＲＧＡＣＵＲＥ９０７"（チバスペシャリティケミカル社製、最大吸収波長領域：２８０ 〜 ３２５ ｎｍ）１重量部
・トルエン  ８０重量部
【００９２】
まず、インキ液膜塗工工程を行った。このインキ液膜塗工工程では、上記インキ剥離性のフィルム基材上に、２００ｍｍ幅のヘッドを用いたダイコーターにより、塗工長さ２００ｍｍ、乾燥状態の膜厚が０．８μｍになるように上記赤色インキをコーティングした。
【００９３】
次に、インキ液膜乾燥工程を行った。このインキ液膜乾燥工程では、インキ液膜塗工工程後のインキ剥離性のフィルム基材上の赤色インキ液膜を、４０℃ホットプレート上で３０秒乾燥し、予備乾燥赤色インキ膜を得た。
【００９４】
次に、転移工程を行った。この転移工程では、インキ液膜乾燥工程後のインキ剥離性のフィルム基材上の予備乾燥赤色インキ膜を上記凸版に押し当て、その後剥離し、インキ剥離性のフィルム基材上の予備乾燥赤色インキ液膜の内、非画像パターン部のみ、すなわち、凸版上の凸部に存在する赤色インキ液膜のみを凸版へ転移させた。そして、インキ剥離性のフィルム基材上に予備乾燥赤色インキ膜による第１の画像パターンを得た。
【００９５】
次に、受像層塗工工程を行った。受像層塗工工程では、被印刷基材上に、２００ｍｍ幅のヘッドを用いたダイコーターにより、塗工長さ８００ｍｍ、乾燥状態の受像層単独での膜厚が１．０μｍになるように上記受像層溶液をコーティングした。
【００９６】
次に、受像層乾燥工程を行った。受像層乾燥工程では、受像層塗工工程で得られた印刷基材上の受像層を、４０℃ホットプレート上で３０秒乾燥し、予備乾燥受像層を得た。このとき、予備乾燥受像層のマルテンス硬さＨＭ２０９Ｎｍｍ2であった。
【００９７】
次に、第１転写工程を行った。第１転写工程では、受像層乾燥工程後の予備乾燥受像層に、転移工程後にインキ剥離性のフィルム基材上に残る予備乾燥赤色インキ膜による画像パターンを押し当て、その後剥離し、予備乾燥赤色インキ膜による第１の画像パターンを印刷基材上の予備乾燥受像層に転移させた。
【００９８】
その後、パターン硬化工程を行った。パターン硬化工程では、３５０ｎｍ以下の短波長をカットするカットフィルター ＵＶ３５０ｎｍ ５０×５０（朝日分光株式会社製）付きの超高圧水銀ランプ（ピーク波長：３６５ｎｍ）を、照度１０００ｍＷに調整して１ｓ間照射し、予備乾燥受像層上の赤色インキ膜による第１の画像パターンを硬化させた。このとき、赤色インキ膜によるストライプパターンの幅は、８０±１μｍとなった。又、予備乾燥受像層のマルテンス硬さＨＭは、２２０Ｎｍｍ2であり、カットフィルターにより硬度の変化を抑制することができた。
【００９９】
次に、赤色インキの場合と同様にして、インキ塗工工程とインキ液膜乾燥工程と転移工程とを順次行うことにより、インキ剥離性のフィルム基材上に予備乾燥緑色インキ膜による第２の画像パターンを得た。
【０１００】
次に、第２転写工程を行った。第２転写工程では、パターン硬化工程後の予備乾燥受像層に、インキ剥離性のフィルム基材上の予備乾燥緑色インキ膜による第２の画像パターンを押し当て、その後剥離し、予備乾燥緑色インキ膜による第２の画像パターンを印刷基材上の予備乾燥受像層に転写した。
【０１０１】
その後、受像層硬化工程を行った。受像層硬化工程では、超高圧水銀ランプ（ピーク波長：３６５ｎｍ）を照度１０００ｍＷに調整して、第２転写工程後の予備乾燥受像層に１ｓ間ＵＶ照射し、予備乾燥受像層上の緑色インキ膜による第２の画像パターンと予備乾燥受像層を硬化させた。このとき、緑色インキ膜によるストライプパターンの幅は、８０±１μｍとなった。又、予備乾燥受像層のマルテンス硬さＨＭは、４２７Ｎｍｍ2であった。
【０１０２】
以上により、可撓性基板であるプラスチックフィルム上へ画像パターンのムラや潰れが無い高精細パターンを形成することができた。
＜比較例１＞
【０１０３】
（実施例１）のパターン硬化工程において、３５０ｎｍ以下の短波長をカットするカットフィルター ＵＶ３５０ｎｍ ５０×５０（朝日分光株式会社製）を用いずに、超高圧水銀ランプ（ピーク波長：３６５ｎｍ）を照度１０００ｍＷに調整して１ｓ間照射し、予備乾燥受像層上の赤色インキ膜による画像パターンを硬化させた。このとき、赤色インキ膜によるストライプパターンの幅は、８０±１μｍとなった。又、予備乾燥受像層のマルテンス硬さＨＭは３０７Ｎｍｍ2であり、予備乾燥受像層の硬化も又進行した。
【０１０４】
その後、第２転写工程において、予備乾燥した受像層上に赤色インキ膜と同様にして得られた予備乾燥緑色インキ膜による第２の画像パターンを、印刷基材上の予備受像層に転写させ、超高圧水銀ランプ（ピーク波長：３６５ｎｍ）を照度１０００ｍＷに調整して１ｓ間照射し、硬化させた。このとき、緑色インキ膜によるストライプパターンの幅は、８０±２０μｍとなり、大幅な潰れが見受けら、高精細パターンを形成することができなかった。
【産業上の利用可能性】
【０１０５】
本発明は、ガラス基板やプラスチックフィルムなどの可撓性基板上へ高精細パターンを形成する製造方法に対して有用である。
【符号の説明】
【０１０６】
１      フィルム基材
２      インキ剥離層
３      インキ剥離性のフィルム基材
４      ダイコーター
５      インキ液膜、予備乾燥インキ膜
６      凸版
７      ローラー
８      画像パターンに不必要な予備乾燥インキ膜
９      被印刷基材
１０    受像層、予備乾燥受像層
１１    第１の画像パターン
１２    カットフィルター
１３    ＵＶ露光機
１４    一次印刷基材
１５    第２の画像パターン
１６    二次印刷基材
１７    インキ剥離性のフィルム基材
【図１Ａ】
2013205635.tif 000003
【図１Ｂ】
2013205635.tif 000004
【図１Ｃ】
2013205635.tif 000005
【図１Ｄ】
2013205635.tif 000006
【図１Ｅ】
2013205635.tif 000007
【図１Ｆ】
2013205635.tif 000008
【図１Ｇ】
2013205635.tif 000009
【図１Ｈ】
2013205635.tif 000010